(57)【要約】  本発明はｉ）ポリヘキサメチレンアジパミド、ポリカプロラクタムおよびそれらの混合物から選択されるポリアミド成分、並びにii）ナイロン１１成分、を有する微細に分散された溶融配合重合体アロイのナイロン糸に関し、ここでポリアミド成分が総溶融配合重合体重量の主要成分であり、そしてポリアミド成分が９６％の硫酸中で測定される時に約２．６ＩＶ以上の粘度を有する。生成されるナイロン糸は改善された漂白抵抗性を示す。本発明はまた、糸および、前記の糸を含んでなるナイロン絨毯を製造する方法に関する。
2012526925.tif 000002
【特許請求の範囲】
【請求項１】
ｉ）ポリヘキサメチレンアジパミド、ポリカプロラクタムおよびそれらの混合物よりなる群から選択されるポリアミド成分、並びにii）ナイロン１１成分、を含んでなる、微細に分散された溶融配合重合体アロイを含んでなるナイロン糸であって、ここでポリアミド成分が総溶融配合重合体アロイの重量の主要成分であり、そしてポリアミド成分が９６％硫酸中で測定される時に約２．６ＩＶ以上の粘度を有する、ナイロン糸。  
【請求項２】
ナイロン１１成分が、ポリアミド成分により包囲されているがその中に溶解されてはいない、別々に検出可能な領域中に分散されている、請求項１のナイロン糸。
【請求項３】
ナイロン１１成分が総溶融配合重合体アロイの約２重量パーセント〜約３５重量パーセントの範囲の濃度で存在する、請求項１の糸。
【請求項４】
ナイロン１１成分が総溶融配合重合体アロイの約５重量パーセント〜約２０重量パーセントの範囲の濃度で存在する、請求項１の糸。
【請求項５】
前記の糸から製造された染色ニットソックスが、ポリアミド成分のみを含む糸から製造された染色ニットソックスに比較される時に、４時間漂白にさらされる時の灰色段階評価に、少なくとも、正の０．５単位の相異を有する、請求項１〜４のいずれか１項の糸。
【請求項６】
溶融配合重合体アロイがポリアミド成分の結晶化エネルギーの約９０％以上の結晶化エネルギーを有する、請求項１〜４のいずれか１項の糸。
【請求項７】
更に染料を含んでなる、請求項１〜４のいずれか１項の糸。
【請求項８】
染料が酸性染料である、請求項７の糸。
【請求項９】
染料が分散染料である、請求項７の糸。
【請求項１０】
更に顔料を含んでなる、請求項１〜４のいずれか１項の糸。
【請求項１１】
顔料が有機顔料である、請求項１０の糸。
【請求項１２】
ｉ）ポリカプロラクタム、ポリヘキサメチレンアジパミドおよびそれらの混合物よりなる群から選択されるポリアミド成分を、ナイロン１１成分と、混合ヘッドを伴う二軸スクリューまたは一軸スクリュー押し出し機のいずれかよりなる押し出し工程において溶融配合して、微細に分散された溶融配合重合体アロイを形成し、
ii）溶融配合重合体アロイを、紡糸口金を通して押し出してフィラメントを形成し、そして
iii）フィラメントを糸に集束して、糸を巻き取る工程、
：を含んでなるナイロン糸を製造する方法であって、
ここで、ポリアミド成分が溶融配合重合体アロイの少なくとも約６５重量％を含んでなり、ポリアミド成分が９６％硫酸中で測定される時に約２．６ＩＶ以上の粘度を有し、そして更に、ナイロン１１成分が、ポリアミド成分により包囲されているがそれに溶解されてはいない、糸の別々に検出可能な領域内に留まる、方法。
【請求項１３】
溶融配合重合体アロイが更に有機顔料を含んでなる、請求項１２の方法。
【請求項１４】
更に、糸を延伸し、そしてバルキー加工（ｂｕｌｋ−ｔｅｘｔｕｒｉｎｇ）を実施する
工程を含んでなる、請求項１２または１３の方法。
【請求項１５】
更に、糸を染色する工程を含んでなる、請求項１２の方法。
【請求項１６】
染料が酸性染料である、請求項１５の方法。
【請求項１７】
染料が分散染料である、請求項１５の方法。
【請求項１８】
ｉ）ポリカプロラクタム、ポリヘキサメチレンアジパミドおよびそれらの混合物よりなる群から選択されるポリアミド成分をナイロン１１成分とともに溶融混合して、微細に分散された溶融配合重合体アロイを形成し、
ii）溶融配合重合体アロイを、紡糸口金を通して押し出して、フィラメントを形成し、
iii）フィラメントを糸に集束させ、
iv）糸を延伸し、
ｖ）バルキー加工を実施し、
vi）糸を巻き取り、
vii）糸を絨毯にタフト化し、そして
viii）場合により絨毯を染色する工程：
を含んでなる、漂白抵抗性のナイロン絨毯を製造する方法であって、
そこで、ポリアミド成分が９６％の硫酸中で測定される時に約２．６ＩＶ以上の粘度を有し、そして更に、糸のナイロン１１成分が、ポリアミド成分により包囲されているがその中に溶解されてはいない、別々に検出可能な領域中に分散されている、方法。
【請求項１９】
溶融配合重合体アロイが更に有機顔料を含んでなる、請求項１８の方法。
【請求項２０】
絨毯が酸性染料で染色される、請求項１８または１９の方法。
【請求項２１】
更に、絨毯を染み抵抗性化学薬品で処理する工程を含んでなる、請求項１８または１９の方法。
【請求項２２】
更に、絨毯を汚れ抵抗性化学薬品で処理する工程を含んでなる、請求項１８または１９の方法。
【請求項２３】
ｉ）ポリカプロラクタム、ポリヘキサメチレンアジパミドおよびそれらの混合物よりなる群から選択されるポリアミド成分、並びにナイロン１１成分を含んでなる、微細に分散された溶融配合重合体アロイを含んでなるポリアミド糸、並びに
ii）絨毯の裏材料：
を含んでなる漂白抵抗性ナイロン絨毯であって、
ここで、ポリアミド成分が９６％硫酸中で測定される時に約２．６ＩＶ以上の粘度を有し、そして更に、ナイロン１１成分が、ポリアミド成分により包囲されているがそれに溶解されてはいない、別々に検出可能な領域内に分散されている、ナイロン絨毯。
【請求項２４】
更に染料を含んでなる、請求項２３のナイロン絨毯。
【請求項２５】
染料が酸性染料である、請求項２４のナイロン絨毯。
【請求項２６】
染料が分散染料である、請求項２４のナイロン絨毯。
【請求項２７】
更に顔料を含んでなる、請求項２３のナイロン絨毯。
【請求項２８】
顔料が有機顔料である、請求項２７のナイロン絨毯。
【請求項２９】
最初のパイルの高さを有するナイロン糸が１０日間、５０ｐｓｉの押し潰し試験直後に最初のパイルの高さの５０％超を回復する、請求項２３〜２８のいずれか１項のナイロン絨毯。
【請求項３０】
最初のパイルの高さを有するナイロン糸が１０日間、５０ｐｓｉの押し潰し試験後２４時間以内に、最初のパイルの高さの８９％超を回復する、請求項２３〜２８のいずれか１項のナイロンの絨毯。
【請求項３１】
ｉ）ポリカプロラクタム、ポリヘキサメチレンアジパミドおよびそれらの混合物よりなる群から選択されるポリアミド成分をナイロン１１成分および少量の着色された重合体成分と溶融混合して、微細に分散された溶融配合重合体アロイを形成し、
ii）溶融配合重合体アロイを、紡糸口金を通して押し出して、フィラメントを形成し、
iii）フィラメントを糸に集束させ、
iv）糸を延伸し、
ｖ）バルキー加工を施し、
vi）糸を巻き取り、
vii）糸を絨毯にタフト化し、そして
viii）場合により絨毯を染色する工程：
を含んでなる、着色された、漂白抵抗性のナイロン絨毯を製造する方法であって、
ここで、ポリアミド成分が９６％硫酸中で測定される時に約２．６ＩＶ以上の粘度を有し、そして更に、糸のナイロン１１成分が、ポリアミド成分により包囲されているがそれに溶解されてはいない、別々に検出可能な領域内に分散されている、方法。
【発明の詳細な説明】
【技術分野】
【０００１】
本発明は、少量の、適度に長鎖のポリアミドを含む溶融体形態にアロイ化された、高粘度のポリヘキサメチレンアジパミド、高粘度のポリカプロラクタムおよびそれらの混合物から形成される漂白抵抗性の絨毯の糸に関する。本発明はまた、着色された、または染色された、あるいは着色しそして染色された、並びに前記染料と顔料の漂白に抵抗性のような糸に関する。
【背景技術】
【０００２】
ナイロンを含むポリアミド繊維は、敷物および絨毯を含むタフト商品の製造のための重要な材料であると考えられる。それらの主要な利点には、広範な色彩に染めることができ、そして使用の環境条件に応じて、何年も、そして数十年にわたってすら、それらの最初の外観を保持することができる耐久性で、均一な商品に製造されるそれらの適合性がある。天然繊維、例えば羊毛に比較して、一般にナイロンと呼ばれるポリアミドを含む溶融紡糸合成繊維の一つの利点は、それらが繊維の全断面にわたり、顔料により着色されることができる点である。それに対し、染料は局所的に適用され、そして繊維全体に浸透することができない。
【０００３】
ポリアミドは全般的に、染色されても着色されても、染色可能なアミン官能基を含み、そして、更なる染色および染みを防止するために、絨毯が染色された後に、このようなアミン基の利用性を制限するための多数の進歩が実施されてきた。しかし、本発明までは、有機染料と顔料で着色されたナイロン糸で製造された絨毯は、塩素漂白剤のような強酸化剤を含む強洗浄剤に曝露することにより容易に染みが付けられた。有機染料と顔料は全般的に強酸化剤に非耐容用性であるために、これは容易に理解される。前記のように、染料は局所的に適用され、そのために酸化に幾らか多く曝露される傾向があるために、染料は顔料より、酸化に更に感受性である傾向がある。
【０００４】
以前に言及されたように、ポリアミドの絨毯の糸の重要な態様は、今日販売される多数のスタイルのナイロン絨毯を創作するために、様々な色彩に、深くそして均等に染められ、そして着色されるそれらの性能である。しかし、ナイロン絨毯上に使用される多数の染料と顔料は塩素漂白剤のような酸化剤に非耐容性であり、希薄漂白剤溶液に対する短時間の曝露ですら、恒久的な薄色の染みを形成する可能性がある。
【発明の概要】
【０００５】
劣化を伴わずにこのような処理に耐える能力は全般的に望ましく、そして強度な洗浄剤と消毒剤がしばしば使用される学校、病院等のような公共的場所に特に望ましい。更に、このような適用において漂白抵抗性は極めて望ましいが、絨毯の摩耗動態が何か重要な方法で妥協される場合には、このような抵抗性はほとんど価値をもたない。
【０００６】
外観の保持が、ナイロン糸の本質的態様および、それが完成絨毯に与える、より高い価値であるために、漂白抵抗性をも持ちながら、優れた摩耗動態を示す改善されたナイロン糸が極めて望ましい。
【０００７】
本発明に従うと、ポリアミドの糸には、適度に長鎖のポリアミドの少量成分との、高粘度のポリヘキサメチレンアジパミド、ポリカプロラクタムまたはそれらの混合物の主要成分の溶融相中での組み合わせにより、高粘度ポリヘキサメチレンアジパミドおよび／またはポリカプロラクタムの重合体マトリックス中に微細に分散されたアロイを形成することにより、他の糸の特性の有意な妥協を伴わずに、漂白剤のような酸化剤に対する様々な程
度の抵抗性が提供され得ることが見いだされた。本発明の糸により、そして更に漂白に感受性の染料で染色された後の同一の糸により、改善された漂白抵抗性が示される。
【０００８】
一つの態様において、ｉ）ポリヘキサメチレンアジパミド、ポリカプロラクタムおよびそれらの混合物よりなる群から選択されるポリアミド成分（ここでポリアミド成分が９６％硫酸中で測定される時に約２．６ＩＶ以上の粘度を有し、そして総溶融配合重合体の重量の主要成分である）、並びにii）ナイロン１１成分、を含んでなる、微細に分散された溶融配合重合体アロイを含んでなるナイロン糸が開示される。ポリアミド成分は総溶融配合重合体の約９８重量％〜約６５重量％で存在することができ、そしてナイロン１１成分が、ポリアミド成分により包囲されているがそれに溶解されてはいない、別々に検出可能な領域内に分散されている。
【０００９】
他の態様において、ポリカプロラクタム、ポリヘキサメチレンアジパミドおよびそれらの混合物よりなる群から選択されるポリアミド成分を、ナイロン１１成分とともに、混合ヘッドを伴う二軸スクリューまたは一軸スクリュー押し出し機のいずれかよりなる押し出し工程において溶融配合して、微細に分散された溶融配合重合体アロイを形成し；溶融配合重合体アロイを、紡糸口金を通して押し出してフィラメントを形成し；そしてフィラメントを糸に集束し、そして糸を巻き取る工程：を含んでなる、ナイロン糸を製造する方法が開示され、ここで、ポリアミド成分が溶融配合重合体アロイの少なくとも約６５重量％を含んでなり、そして更に、ポリアミド成分が９６％硫酸中で測定される時に約２．６ＩＶ以上の粘度を有し、ナイロン１１成分が、ポリアミド成分により包囲されているがそれに溶解されてはいない、糸の別々に検出可能な領域内に留まる。
【００１０】
更なる態様において、ポリカプロラクタム、ポリヘキサメチレンアジパミドおよびそれらの混合物よりなる群から選択されるポリアミド成分をナイロン１１成分と溶融混合して、微細に分散された溶融配合重合体アロイを形成し；溶融配合重合体アロイを、紡糸口金を通して押し出してフィラメントを形成し；そしてフィラメントを糸に集束し、糸を延伸し、糸をバルキー加工し、糸を巻き取り、糸を絨毯にタフト処理し、そして場合により絨毯を染色する工程を含んでなる、漂白抵抗性のナイロンの絨毯を製造する方法が開示され、ここでポリアミド成分が９６％硫酸中で測定される時に約２．６ＩＶ以上の粘度を有し、そして糸のナイロン１１成分が、ポリアミド成分により包囲されているがそれに溶解されてはいない、別々に検出可能な領域内に分散されている。
【００１１】
更に他の態様において、ポリカプロラクタム、ポリヘキサメチレンアジパミドおよびそれらの混合物よりなる群から選択されるポリアミド成分をナイロン１１成分および少量の着色された重合体成分と溶融混合して、微細に分散された、着色された溶融配合重合体アロイを形成し；溶融配合重合体アロイを、紡糸口金を通して押し出してフィラメントを形成し；そしてフィラメントを糸に集束し；糸を延伸し；糸をバルキー加工し；糸を巻き取り；糸を絨毯にタフト化し；そして場合により絨毯を染色する工程を含んでなる、着色された、漂白抵抗性のナイロンの絨毯を製造する方法が開示され、ここでポリアミド成分が９６％硫酸中で測定される時に約２．６ＩＶ以上の粘度を有し、そして糸のナイロン１１成分が、ポリアミド成分により包囲されているがそれに溶解されてはいない、別々に検出可能な領域内に分散されている。
【００１２】
まだ更なる態様において、ｉ）ポリカプロラクタム、ポリヘキサメチレンアジパミドおよびそれらの混合物よりなる群から選択されるポリアミド成分、並びにナイロン１１成分を含んでなる、微細に分散された溶融配合重合体アロイを含んでなるポリアミドの糸、並びにii）絨毯の裏材：を含んでなる漂白抵抗性ナイロン絨毯が開示され、ここで、ポリアミド成分が９６％硫酸中で測定される時に約２．６ＩＶ以上の粘度を有し、そして糸のナイロン１１成分が、ポリアミド成分により包囲されているがそれに溶解されてはいない、
別々に検出可能な領域内に分散されている。
【００１３】
ポリアミドの糸は着色され、染色され、またはそれら両方を実施することができる。更に、ナイロンの絨毯は染色することができ、着色されたナイロンを含むことができ、または染色されそして着色されたナイロンを含むことができる。前記のポリアミドの糸およびナイロンの絨毯は、ナイロン１１成分を含まないポリアミドの糸およびナイロンの絨毯に比べて改善された漂白抵抗性を示す。
【図面の簡単な説明】
【００１４】
【図１ａ−１ｂ】図１ａおよび１ｂはナイロン６，６＋ナイロン１１（１０重量％）の重合体アロイと、ナイロン６＋ナイロン１１（１０重量％）の重合体アロイの形態を示す。
【図２】図２は漂白前の、ナイロン６＋１０％ナイロン６，１０、１６％ナイロン６，１０、および１０％ナイロン１１のニットソックスそれぞれの融点ＤＳＣ曲線を示す。
【図３】図３は漂白の４時間後の、ナイロン６＋１０％ナイロン６，１０、１６％ナイロン６，１０、および１０％ナイロン１１それぞれのニットソックスの融点ＤＳＣ曲線を示す。
【図４】図４は漂白の２４時間後の、ナイロン６＋１０％ナイロン６，１０、１６％ナイロン６，１０、および１０％ナイロン１１それぞれのニットソックスの融点ＤＳＣ曲線を示す。
【図５ａ−５ｂ】図５ａおよび５ｂはナイロン６＋１０％ナイロン６，１０および１０％ナイロン１１それぞれの融点ＤＳＣ曲線を示す。
【図６】図６はナイロン６，６の融点ＤＳＣ曲線を示す。
【図７】図７はナイロン６，６＋１０％ナイロン１１の融点ＤＳＣ曲線を示す。
【発明の詳細な説明】
【００１５】
ｉ）ポリヘキサメチレンアジパミド、ポリカプロラクタムおよびそれらの混合物よりなる群から選択されるポリアミド成分、並びにii）ナイロン１１成分、を含んでなる、微細に分散された溶融配合重合体アロイを含んでなるナイロン糸が開示され、ここでポリアミド成分が９６％硫酸中で測定される時に約２．６ＩＶ以上の粘度を有し、そして総溶融配合重合体の重量の主要成分である。糸のナイロン１１の少量成分は、ポリアミド成分により包囲されているがそれに溶解されてはいない、別々に検出可能な領域内に分散されており、そして総溶融配合重合体の約２重量パーセント〜約３５重量パーセントの範囲内、例えば総溶融配合重合体の約５重量パーセント〜約２０重量パーセントの範囲内、または総溶融配合重合体の約１０重量％を含む、約１０重量パーセント〜約２０重量パーセントの範囲内の濃度で存在することができる。ポリアミド成分の粘度は９６％硫酸中で測定される時に約２．６ＩＶ〜約４ＩＶ、例えば９６％硫酸中で測定される時に約２．７ＩＶ〜約３．５ＩＶまたは約３．０ＩＶ〜約３．４ＩＶの範囲内にあることができる。ポリアミド成分の粘度はまたＲＶとして測定することができ、ギ酸中で測定される時に約５５ＲＶ以上であり、例えばギ酸中で測定される時に約５５ＲＶ〜約９０ＲＶ、例えばギ酸中で測定される時に約６０ＲＶ〜約８０ＲＶまたは約６０ＲＶ〜約７５ＲＶの範囲内にあることができる。ナイロン糸は更に染料（例えば酸性染料または分散染料）、顔料（例えば有機顔料）、または双方を含むことができる。
【００１６】
更に、ポリカプロラクタム、ポリヘキサメチレンアジパミドおよびそれらの混合物よりなる群から選択されるポリアミド成分を、ナイロン１１成分とともに押し出し工程におい
て溶融配合して微細に分散された溶融配合重合体アロイを形成し；溶融配合重合体アロイを、紡糸口金を通して押し出してフィラメントを形成し；そしてフィラメントを糸に集束して、糸をまきとる工程：を含んでなるナイロン糸を製造する方法が開示され、ここで、ポリアミド成分が溶融配合重合体アロイの少なくとも約６５重量％を含んでなり、そして更に、ポリアミド成分が９６％硫酸中で測定される時に約２．６ＩＶ以上の粘度を有する。溶融配合重合体アロイは更に、顔料（例えばポリアミド成分中に含まれることができる有機顔料）、ナイロン１１成分、または着色されたナイロン糸を形成するために使用されるような、溶融前に着色ペレットの形状で供給される更なる重合体の少量成分、を含むことができる［例えばＡｎｔｏｎ等に対する米国特許第５，８３０，５７２号明細書を参照されたい］。顔料はまたナイロン６の着色重合体であることもできる。その方法は更に、糸を延伸し、バルキー加工を実施する工程を含むことができる。その方法は更に、例えば、その染料が酸性染料または分散染料である、糸を染色する工程を含むことができる。
【００１７】
押し出し法は、適度に高い剪断混合を与える混合ヘッドを有する一軸または二軸スクリュー押し出し機を使用して実施することができる。適度に高い剪断混合はポリアミド成分中へのナイロン１１成分の微細な分散を可能にする。
【００１８】
ナイロン１１は総溶融配合重合体の約２重量パーセント〜約３５重量パーセントの範囲内、例えば総溶融配合重合体の約５重量パーセント〜約２０重量パーセントの範囲内、または、総溶融配合重合体の約１０重量％を含む、約１０重量パーセント〜約２０重量パーセントの範囲内の濃度で存在することができる。ポリアミド成分の粘度は９６％硫酸中で測定される時に約２．６ＩＶ〜約４ＩＶ、例えば９６％硫酸中で測定される時に約２．７ＩＶ〜約３．５ＩＶまたは約３．０ＩＶ〜約３．４ＩＶの範囲内にあることができる。ポリアミド成分の粘度はまたＲＶとして測定することができ、ギ酸中で測定される時に約５５ＲＶ以上であり、例えばギ酸中で測定される時に約５５ＲＶ〜約９０ＲＶ、例えばギ酸中で測定される時に約６０ＲＶ〜約８０ＲＶまたは約６０ＲＶ〜約７５ＲＶの範囲内にあることができる。
【００１９】
本発明の方法において、少なくとも２種の重合体、主要ポリアミド成分（第１）および少量（第２）のナイロン１１重合体成分が押し出し機中に供給され、溶融され、そして溶融体形態で混合されて重合体アロイを形成する。溶融体形態において成分が一緒に過ごす総時間が適切に短く、約２０分間未満を含む、約３０分間未満であり、そして更に主要成分の重合体粘度が溶融温度の少量成分の粘度より高く、そして押し出し法が主要成分内に少量成分の分散を提供するのに十分な剪断を使用して実施される場合は、主要および少量重合体成分の前配合、並びに一方または双方の重合体成分のサイドストリームの添加が、固体形態における同時供給に対する適切な代替法である。
【００２０】
一例（ＢｅｒｓｔｏｒｆｆタイプＺＥ４０）において、ナイロン６，６とナイロン１１の重合体アロイを形成するのに十分な剪断を使用して重合体混合物を溶融混合するために、複数の混合要素を含む、二葉構造をもつ、４０ｍｍの二軸スクリュー押し出し機が使用された。押し出し機のスクリュー速度は１９０ｒｐｍに設定され、温度プロファイルはその供給口で２３０℃、そして放出口で２８５℃に設定された。主要ポリアミド成分の、６０（ＲＶ）の相対粘度をもつナイロン６，６重合体と、少量成分のナイロン１１のペレット（ＢＥＳＮＯ等級ポリアミド１１、Ａｒｋｅｍａから販売）を押し出し機のスロート中に同時供給した。溶融重合体アロイが押し出し機内に形成され、押し出し機のポンプ区域によりブースターポンプを通して移動ライン中に押し出された。溶融重合体混合物は移動ラインを通して紡糸ポンプに、次に十分な圧力下のフィルターパックおよび紡糸口金に運搬されて、重合体フィラメントを形成した。重合体フィラメントは空中で急冷され、潤滑仕上げ物で被覆され、延伸、バルク加工、織編され（ｉｎｔｅｒｌａｃｅｄ）、そして紙のチューブ上に巻き取られた。
【００２１】
次に、場合により加撚およびヒートセットを含む糸の加工を実施し、次に、タフト化、染色および仕上げが続くことができる。
【００２２】
２種のポリアミド成分のランダムな共重合体を形成せずに、大部分のナイロン重合体成分中に、適度に長鎖のポリアミドの有効に配合された混合を提供して重合体アロイを形成するために、混合効率、溶融時間および溶融温度それぞれが制御される。ランダム共重合体は、バルクの回復、すなわち押し潰し後の「跳ね返り」に対する絨毯の能力、のような重要な、望ましい物理的特性に直接関連する利点の、重合体全体のより低い配向性（ｏｒｉｅｎｔａｔｉｏｎ）および結晶性、を有する傾向があるために、これは絨毯の糸に対して重要である。高い押し潰し回復性をもつ絨毯に使用される糸の少量成分の約１０〜２０％の範囲を有する組成物に対する外観保持の結果は以下に示される。
【００２３】
押し出し機のサイズと種類は、押し出し機と紡糸口金の間の停滞時間および押し出し機のスクリュー上または紡糸口金に運搬する経路中のいずれかの混合要素の性状に関する、記載された工程の変数に実質的に影響を与える。不適切な混合は低い分散および不均一な糸の品質をもたらし、そして更に糸の繊維の長さに沿った不整合により誘発される脆弱性による、低い紡糸性および加工性をもたらす可能性がある。あるいはまた、溶融相中の過剰な熱および時間はアミン基転移および物理的特性の喪失をもたらす可能性がある。従って、溶融相においては、サイズの大きすぎる重合体移動ラインの配管を含む、非押しのけ容量または「非使用」容量は回避しなければならない。
【００２４】
更に、ポリカプロラクタム、ポリヘキサメチレンアジパミドおよびそれらの混合物よりなる群から選択されるポリアミド成分をナイロン１１成分と溶融混合して、溶融配合重合体アロイを形成し；溶融配合重合体アロイを、紡糸口金を通して押し出してフィラメントを形成し；フィラメントを糸に集束させ；糸を延伸し；糸をバルキー加工し；糸を巻き取り；糸を絨毯にタフト化し；そして場合により絨毯を染色する工程：を含んでなる、漂白抵抗性のナイロンの絨毯を製造する方法が開示され、そこで、ポリアミド成分が９６％の硫酸中で測定される時に約２．６ＩＶ以上の粘度を有し、そして糸のナイロン１１成分が、ポリアミド成分により包囲されているがその中に溶解されてはいない、別々に検出可能な領域中に分散されている。溶融配合重合体アロイは更に溶融配合重合体アロイ内の少量重合体成分として、顔料、例えば有機顔料を含むことができる。絨毯は染料、例えば酸性染料または分散染料で染色することができる。その方法は更に染み抵抗性化学薬品および／または汚れ抵抗性化学薬品で絨毯を処理する工程を含むことができる。
【００２５】
更に他の態様において、（ｉ）ポリカプロラクタム、ポリヘキサメチレンアジパミドおよびそれらの混合物よりなる群から選択されるポリアミド成分、並びにナイロン１１成分を含んでなる溶融配合重合体アロイを含んでなるポリアミド糸、並びに（ii）絨毯の裏材：を含んでなる、漂白抵抗性ナイロンの絨毯が開示され、ここでポリアミド成分が９６％硫酸中で測定される時に約２．６ＩＶ以上の粘度を有し、そして糸のナイロン１１成分が、ポリアミド成分により包囲されているがそれに溶解されてはいない、別々に検出可能な領域内に分散されている。絨毯はまた、酸性または分散染料を含む染料で染色し、糸の重合体マトリックス内に含まれる，有機顔料を含む顔料で着色する、またはそれら双方の組み合わせを受けることができる。
【００２６】
開示された絨毯，および絨毯を製造する方法中のナイロン１１は、総溶融配合重合体アロイの約２重量パーセント〜約３５重量パーセントの範囲内、例えば総溶融配合重合体の約５重量パーセント〜約２０重量パーセントの範囲内、または総溶融配合重合体の約１０重量％を含む、約１０重量パーセント〜約２０重量パーセントの範囲内の濃度で存在することができる。更に、ポリアミド成分の粘度は９６％硫酸中で測定される時に約２．６Ｉ
Ｖ〜約４ＩＶ、例えば９６％硫酸中で測定される時に約２．７ＩＶ〜約３．５ＩＶまたは約３．０ＩＶ〜約３．４ＩＶの範囲内にあることができる。ポリアミド成分の粘度はまた、ＲＶとして測定することができ、ギ酸中で測定される時に約５５ＲＶ以上であり、例えばギ酸中で測定される時に約５５ＲＶ〜約９０ＲＶ、例えばギ酸中で測定される時に約６０ＲＶ〜約８０ＲＶまたは約６０ＲＶ〜約７５ＲＶの範囲内にあることができる。
【００２７】
図１に示すように、２種の重合体成分は、その少量重合体成分（ナイロン１１）が主要重合体（ポリアミド成分）のマトリックス内に微細に分散されている重合体アロイを形成する。これは、その成分が実質的に非混和性であるミクロ−分散コンシステンシーを有する「海中の島」様組成物を形成する。具体的には、主要成分のマトリックス中の平均の少量重合体成分の粒度は、約０．１１０ミクロン〜約０．７５ミクロンを含む、約０．１５０ミクロン〜約０．７０ミクロンの範囲にある。粒度は押し出し機のｒｐｍに反比例する。この重合体アロイは、２種の重合体成分を同時重合する工程に伴う、可溶性または完全に混和性の溶融配合物または「分子分散物」とは異なる。更に、重合体アロイはブロックまたはランダム共重合体ではない。
【００２８】
図２〜４に示すように、生成される重合体アロイは、分子分散物または２種以上の成分の共重合体の場合に一般的な、単一成分系に対する融点降下を示さない。更に、図５は溶融配合重合体アロイがポリアミド成分の結晶化エネルギーの約９０％以上の結晶化エネルギーをもつことができることを示し、それは本発明の重合体アロイの２成分が別の相として維持されることを示している。図６と７は、開示された本発明の方法のナイロン６，６＋１０％ナイロン１１重合体アロイが純粋なナイロン６，６系に対して融点降下をもたないことを示す。
【００２９】
定義
ＩＶは内部粘度を意味する。これはＩＳＯ  ３０７：２００７（Ｅ）のＶＮ決定法に従って測定され、次に重量％濃度に正規化される。
【００３０】
ＲＶはＡＳＴＭ  Ｄ７８９  ＩＳＯ  ３０７：２００７（Ｅ）に従って９０％ギ酸中で測定されるギ酸中の相対粘度を意味する。
【００３１】
ＶＮはＩＳＯ  ３０７：２００７（Ｅ）に従って測定される硫酸中の粘度を意味する。
【００３２】
ＤＳＣは、それが加熱または冷却される時の、サンプルにより消費または放出される熱量の測定値である、示差熱量測定値を意味し、重合体の融点、結晶度および純度の指標である。
【００３３】
「溶融配合重合体」は相互に相溶性であるが必ずしも無限に混和性であるとは限らない２種以上の重合体の混合物と定義される。重合体は押し出し機のような溶融混合装置中で混合される。
【００３４】
ナイロン６は「ポリカプロラクタム」または［ポリ（イミノ−１−オキソヘキサメチレン）］を意味する。
【００３５】
ナイロン６，６はポリヘキサメチレンアジパミドまたは［ポリ（イミノアジポイルイミノヘキサメチレン）］を意味する。
【００３６】
ナイロン１１は「ポリ（イミノ−１−オキソウンデカメチレン）」を意味する。
【００３７】
適度に長鎖のポリアミドは、単一単量体よりなる場合は、それらの重合体反復単位に９
〜１２個の炭素をもち、そしてポリアミドが２個の単量体（１個は二酸で、１個はジアミン）よりなる場合は、反復単位１個あたり１６〜２０個の炭素原子をもつポリアミドと定義される。適度に長鎖の炭素のポリアミドは具体的にナイロン９、ナイロン１０、ナイロン１１、ナイロン６，１０、ナイロン６，９、ナイロン１０，１０、ナイロン１２およびナイロン６，１２を含む。
【００３８】
試験方法：
漂白に対する抵抗性は、糸のソックスを編み、それを黄色、赤および青の染料で灰色に染め、そして４時間と２４時間、漂白溶液中にそれを入れる工程により決定された。各時間の期間に、ソックスを取り出し、その色彩の変化を分光光度計により測定する。
【実施例】
【００３９】
比較例１  （１２７０−対照）
１２７０デニールの６６フィラメント、半艶消し、４−穴の中空充填、メジウム酸（ｍｅｄｉｕｍ  ａｃｉｄ）のナイロン６，６糸を、その全体を引用することにより本明細書に取り入れたこととされる、重合体に対する米国特許第５，２２３，１９６号明細書を含む当該技術分野で周知の方法に従って製造した。次に、３７ｍｅｑ／ｋｇのアミン末端濃度をもつメジウム染料（ｍｅｄｉｕｍ  ｄｙｅ）のナイロン６，６重合体チップを１６５℃で８時間状態調整して、ＲＶを３７〜３８から６０に増加させ、１９０ｒｐｍ、供給口で２３０℃、そして放出口で２８５℃の温度プロファイルで走行している二軸スクリュー押し出し機中に供給した。溶融重合体はブースターポンプ、次に加熱移動ライン、紡糸ポンプおよびフィルターパックを通り、そして次に紡糸口金に通って重合体を個々のフィラメントに形成した。混合物が溶融相中で過ごした総時間は約８分間であった。フィラメントを空気で急冷し、次にタッチローラーにより通過されて、そこで適当な仕上げ処理を適用した。次に仕上げされたフィラメントを糸の束に集束して、次にそれを延伸し、加熱ローラー上を通し、Ｃｏｏｎにより米国特許第３，５２５，１３４号明細書中に記載のバルキー加工法に従ってバルキー加工を施し、弛緩させ、チューブ上に巻き取った。仕上げ糸の重合体の粘度は６０．８（ＲＶ）であった。
【００４０】
実施例２  （１２７０−試験）
ナイロン１１（ＢＥＳＮＯ等級のポリアミド１１、Ａｒｋｅｍａから販売）を、１０重量％のナイロン１１を製造する１：９の比率で、実施例２に使用されたものと同様なナイロン６，６（ＲＶ６０）とともに押し出し機に同時添加したことを除いて同様な条件下で、１２７０−Ａ１を、製品１２７０−対照（比較例２）と同様な典型的な紡糸機において紡糸した。二軸スクリュー押し出し機は１９０ｒｐｍで、供給口で２３０℃そして放出口で２８５℃の温度プロファイルで走行した。溶融重合体は加熱された移動ライン、紡糸ポンプ、フィルターパックを通され、次に紡糸口金に通されて、重合体を個々のフィラメント中に形成した。混合物が溶融相中で過ごした総時間は約８分間であった。フィラメントを空気急冷し、次にタッチローラーを通されて、適当な仕上げ処理を適用された。次に仕上がりフィラメントを糸の束に集束させて、次に実施例１と同様な方法でそれを延伸し、加熱ローラー上を通過させ、バルキー加工し、弛緩させ、そしてチューブ上に巻き取った。
【００４１】
漂白に対するサンプル試験法
実施例の各糸をニットソックスに製造し、２６５°ＦのＳｕｐｅｒｂａヒートセット装置でヒートセットさせた。次にヒートセットされたニットソックスを以下の方法を使用して小型ベック（ｂｅｃｋ）染料浴中で個別に染色した：
浴の比率は４０：１であった。最初にニットソックスと水を浴に添加し、次に助染剤（金属イオン封鎖剤）のＭａｙｏ  Ｑｕｅｓｔ  ２００＠０．２％（Ｃｏｍｐａｓｓ  Ｃｈｅｍｉｃａｌ  Ｉｎｔｅｒｎａｔｉｏｎａｌ  ＬＬＣにより製造）、（均染剤／リターダ
ー）Ｄｏｗｆａｘ＠１．０％（Ｄｏｗ  Ｃｈｅｍｉｃａｌにより製造）を添加した。これらの添加物は繊維に対する重量％に基づいた。次に染料のイエロー３Ｒ＠０．０２３１％、レッド２Ｂ＠０．０１３６５％、ブルー４Ｒ＠０．０２２％（すべて繊維の重量に基づく％）を添加した。次にニットソックスを含む染料溶液を酢酸でｐＨ６．０に調整した。次に浴を３０分間加熱沸騰させた。次にニットソックスをすすぎ、遠心分離にかけ、空気乾燥した。
【００４２】
要約すると、同様な染料のレシピおよび同様な染色法を個々に使用して、各繊維のニットソックスを染色した。次に染色されたニットソックスをそれぞれ個々に、以下の方法を使用して漂白動態につき試験された：
Ｕｌｔｒａ  Ｃｌｏｒｏｘ（水中６％のＮａＯＣｌ）の通常の漂白剤を希釈して、５．２５％のＮａＯＣｌ溶液を生成することにより漂白溶液を調製した。シールされたプラスチックバッグ中に２０℃のこの漂白溶液中にサンプルを浸漬して、サンプルを空気曝露から保護した。バッグを一定温度の浴中に２０℃で４時間維持した。
【００４３】
次にサンプルをバッグから取り出し、流水で１０分間すすいだ。サンプルを遠心抽出して水を除去した。次にそれらを重硫酸ナトリウム水溶液（１０ｇ／リットル）中に３０分間浸漬して、過剰な次亜塩素酸塩を中和した。次にサンプルを１０分間流水ですすいで、塩を除去し、次に遠心抽出して、過剰な水分を除去した。次にサンプルを洗剤（水１リットル中Ｕｌｔｒａ  Ｔｉｄｅ液体洗剤７．５ｍｌ）中に１０分間浸漬し、流水ですすぎ、遠心抽出して、空気乾燥した。
【００４４】
漂白剤中の浸漬時間を２４時間まで増やすことにより、２４時間の漂白動態を測定するために、すべての他の方法を前記と同様に維持しながら、更なるサンプルについて前記の試験を反復した。Ｄａｔａ  Ｃｏｌｏｒ  Ｓｙｓｔｅｍｓ分光光度計を使用して、漂白試験の前後のこれらのニットソックスの色彩値（Ｌ、ａ、ｂ）を測定した。Ｄｅｌｔａ  Ｅ
ＣＩＥおよびＤｅｌｔａ  Ｅ  ＣＭＣを記録した。ＡＡＴＣＣ灰色段階（１〜５の段階、５は変化なし）の機械読み取り値も記録された。
【００４５】
各染色ニットソックスのＬ、ａ、ｂ色彩読み取り値を漂白曝露前に測定し、以下の通りに記録された：
【００４６】
【表１】
2012526925.tif 000003
【００４７】
４時間の漂白試験の結果は表１に示される。
【００４８】
［より低い数字は漂白処理前に測定された色彩からの、より少ない色彩変化を示すことに注意されたい］
【００４９】
【表２】
2012526925.tif 000004
【００５０】
本表に示されるように、１０％ナイロン１１による１２７０−試験は対照の１．５評価に対して２．５の灰色段階評価を有する。それはまた、対照の値より有意に小さい５．７８のＤＥ  ＣＩＥを示す。これは、１０％のナイロン１１が染色布の４時間の漂白抵抗性を有意に改善したことを示す。染色前の条件が最初の色彩強度（Ｌ値を参照）において、対照よりより淡いかまたはより深いかに拘わらず、漂白剤中の染料の安定度は、対照より実質的により良かった。
【００５１】
２４時間の漂白試験のデータは表２に示す：
【００５２】
【表３】
2012526925.tif 000005
【００５３】
前記の表に示すように、１０％ナイロン１１による１２７０−試験は、対照に対する１．０評価に対して１．５の灰色段階評価を有する。それはまた、対照の値より有意に小さい１１．３５のＤＥ  ＣＩＥを示す。再度、１０％のナイロン１１は２４時間の漂白曝露後ですら、対照サンプルとの明白な相異を伴って、染色布の２４時間漂白抵抗性を有意に改善したことを認めることができる。
【００５４】
実施例３〜５  更なる漂白抵抗性の試験
ナイロン６、ナイロン６＋ナイロン６，１０およびナイロン６＋ナイロン１１で製造されたニットソックスに対して、更なる漂白抵抗性試験を実施した。ここでは実施例１と２に関する前記と同様の繊維、ソックスの製造、染色および漂白方法を使用した。
【００５５】
各染色ニットソックスのＬ、ａ、ｂ色彩読み取り値を４時間および２４時間の漂白曝露の前に測定し、以下の通りに記録した。ナイロン６，１０とナイロン１１のソックスに対するＬ、ａおよびｂの色彩読取り値は配合百分率の平均読取り値である。配合百分率は表３に認めることができる。
【００５６】
【表４】
2012526925.tif 000006
【００５７】
ナイロン６，１０とナイロン１１の様々な濃度における４時間の漂白試験および２４時間の漂白試験の結果はそれぞれ、表３と表４に示される。
【００５８】
［低い数字は漂白処理前に測定された色彩からの、少ない色彩変化を示すことに注意されたい］
【００５９】
【表５】
2012526925.tif 000007
【００６０】
【表６】
2012526925.tif 000008
【００６１】
実施例６〜７  押し潰し試験
２種の繊維、実施例６と実施例７を押し潰し試験に使用した。それらは両方とも典型的な紡糸機において同様な条件の組み合わせ下で製造された。実施例６は淡いベージュ色と三葉断面を有する着色ナイロン６，６の繊維であった。実施例７は、重合体アロイを形成するために繊維を溶融配合し、紡糸する前に、２０％ナイロン１１がナイロン６，６重合体と同時添加されたことを除いて、同一種類の着色繊維であった。繊維を１インチ（２．５４ｃｍ）当たり５．０の撚りをもつ糸に別々に撚糸し、２６５°Ｆ（１２９．４℃）のＳｕｐｅｒｂａ装置でヒートセットさせ、１／１０”（０．２５ｃｍ）ゲージで３６オンス（１．０１９ｋｇ）の面重量をもつカットパイル絨毯にタフト加工を施した。次にタフト加工絨毯をラテックス裏材でコートした。
【００６２】
タフト加工絨毯から６インチ（１５．２４ｃｍ）の直径のサンプルを切り取り、１平方インチ（６．４５ｃｍ２）の足の領域上に５０ｌｂｓ（２２．６７ｋｇ）の荷重を使用し、それにより絨毯上に５０ｐｓｉの圧力を形成して、押し潰し試験装置上で試験した。絨毯の切片をこの荷重下で１０日間維持して、１平方インチ（６．４５ｃｍ２）の標的領域内の絨毯を圧縮した。Ｗｒｏｎｚ  ｄｅｖｅｌｏｐｍｅｎｔｓ，Ｃｈｒｉｓｔ  Ｃｈｕｒｃｈ，Ｎｅｗ  Ｚｅａｌａｎｄにより製造されたパイルの厚さゲージを使用して、裏材上の最初のパイルの高さを測定し、そして圧縮された区域のパイルの高さに比較した。次に最初の１０日間の押し潰し試験期間の１日後と７日後に測定を実施して、パイルの高さの回復を記録した。これらのデータは表５に提供される。
【００６３】
【表７】
2012526925.tif 000009
【００６４】
これらの結果は、２０％ナイロン１１を含む実施例７の糸で製造された絨毯が、ナイロン１１を含まない実施例６の糸で製造された対照の絨毯と同様な押し潰し試験の回復を有し、従って、重合体アロイを形成するためにナイロン６，６と配合された２０％ナイロン１１を含む繊維は、許容され得る押し潰し試験の特性を有することを示す。更に、開示された重合体アロイで製造されたナイロン糸は、最初のパイルの高さの５０％を超える押し潰し試験における１０日後のパイルの高さの割合、および最初のパイルの高さの８９％を超える回復の１日後のパイルの高さの割合を有する。
【００６５】
実施例８および９  着色ナイロンの漂白抵抗性
更に、０重量％、１０重量％および２０重量％のナイロン１１を含む着色ナイロン６，６の糸から製造されたソックス上で４時間の漂白試験を実施した。実施例８ａ〜ｃはそれぞれ、０％、１０％および２０％のナイロン１１を含むベージュ色に着色された糸から製造されたソックスである。実施例９ａ〜ｂはそれぞれ、０％および１０％のナイロン１１を含む暗灰色に着色された糸から製造されたソックスである。ソックスを製造するために使用された繊維は三葉断面および１２３５の平均デニールを有した。着色繊維を製造する方法は、重合体チップがほぼ６０のＲＶを達成するために８時間２０１℃で状態調整されたことを除き、その全体を引用することにより本明細書に取り入れたこととされる米国特許第５，８３０，５７２号明細書に記載されている。更に、ナイロン６は着色されたキャリアーとして使用され、それは押し出し機に添加されて、最終的着色重合体中に以下の表に記載の濃度を達成した。染色されたソックスの特性は以下の表に記載される。
【００６６】
【表８】
2012526925.tif 000010
【００６７】
ナイロン１１の様々な濃度における４時間の漂白試験の結果は表６に示される。４時間の漂白試験は実施例１と２の前記と同様な方法を使用して実施された。以下に示すように、ナイロン１１の成分を含む繊維は改善された漂白抵抗性を示す。実施例８ｂはＣＩＥ  Ｄｅｌｔａ  Ｅおよび灰色段階評価には反映されなかったが、実施例８ａより明らかに漂白が弱かった。
【００６８】
【表９】
2012526925.tif 000011
【００６９】
ナイロン６，６またはナイロン６の主要成分のマトリックス中の約１０％以上の濃度のナイロン１１において、漂白抵抗性に対する有意に有利な効果が同時に認められたが、概括的に糸の特性に対して最少の影響を認めた。この１０％の添加レベルの少量成分（９０：１０重合体配合物）は重合体全体の結晶性の比較的僅かな低下をもたらし、ここで結晶性の総エネルギーはＤＳＣにより測定された、対照に対する約６６．１Ｊ／ｇに対して、約６４．７Ｊ／ｇであった。結晶度の測定値はスキャンされている加熱または冷却速度により幾らか影響を受けるかも知れないことは当業者により理解されるが、ここでは、本発明の組成物に対して測定された主要重合体のものとの結晶度の僅かな相異は、主要重合体の特性が大部分維持されていることを積極的に示すものであることが認められる。ナイロン１１の更なる添加は、非常に緩徐に劣化された、バルク回復のような糸の物理的特性に対する随伴する影響を伴って、配合物の結晶化エネルギーを更に減少させることが認められた。バルク回復の指標の７日間の押し潰し試験は、対照に対してする９０：１０重合体アロイ配合物の非常に類似した動態を見いだした。摩耗試験は、８０：２０重合体アロイ配合物に対して緩徐に増加した摩耗を示したが、９０：１０重合体アロイ配合物にはほとんど影響を示さなかった。
【００７０】
更に、ナイロン６＋ナイロン１１の重合体アロイは、同一濃度百分率において比較すると、ナイロン６＋ナイロン６，１０重合体アロイよりも改善した漂白抵抗性を示した。それらの同様な分子構造と化学官能基のために、２種のアロイは同様な漂白抵抗性をもつことが期待されると考えられるので、この相異は驚くべき結果である。この相異の一つの可能性は、ナイロン６＋ナイロン１１のアロイがより著明な「海中の島状形態」を示す、すなわち、ナイロン６＋ナイロン６，１０のアロイに比較して２種の異なる相がより明白である点である。これはナイロン６＋ナイロン６，１０のアロイによる一つのエネルギーピークに対する、ナイロン６＋ナイロン１１のアロイによる２つのエネルギーピークにより証明される（図２〜４を参照されたい）。
【００７１】
本発明はそれらの特定の態様に関連して説明されてきたが、以上の説明を考慮して、多数の代替物、修飾物および変更物が当業者に明白であると考えられることは明白である。従って、本発明は請求項の精神と範囲内に入るようなすべての代替物、修飾物および変更物を含むことが意図される。
【図１ａ】
2012526925.tif 000012
【図１ｂ】
2012526925.tif 000013
【図２】
2012526925.tif 000014
【図３】
2012526925.tif 000015
【図４】
2012526925.tif 000016
【図５ａ】
2012526925.tif 000017
【図５ｂ】
2012526925.tif 000018
【図６】
2012526925.tif 000019
【図７】
2012526925.tif 000020
【国際調査報告】
2012526925.tif 000021
2012526925.tif 000022